СПОСОБ ДЛЯ ИЗГОТОВЛЕНИЯ СОЛНЕЧНЫХ ЭЛЕМЕНТОВ, СЕНСИБИЛИЗИРОВАННЫХ КРАСИТЕЛЕМ, И СОЛНЕЧНЫЕ ЭЛЕМЕНТЫ, ИЗГОТОВЛЕННЫЕ УКАЗАННЫМ СПОСОБОМ

1. Способ для изготовления солнечного элемента, сенсибилизированного красителем, содержащего контакт к тыльной поверхности электрода и/или противоэлектрод на основе пористого проводящего порошкового слоя, отличающийся тем, что пористый проводящий порошковый слой образован путем печатания или осаждения сухого порошка осадка, содержащего частицы гидрида металла, на подложку; нагрева осадка на одном или более последующих этапов нагрева, для разложения частиц гидрида металла до частиц металла; и спекания упомянутых частиц металла, для формирования пористого проводящего порошкового слоя.
2. Способ по п. 1, отличающийся тем, что первый последующий этап нагрева осуществляют при температуре выше температуры разложения гидрида и ниже температуры спекания частиц металла, причем упомянутая температура находится в диапазоне 350-500°C, а второй последующий этап нагрева осуществляют при температуре, где частицы металла спекаются.
3. Способ по п. 1, отличающийся тем, что разложение гидрида металла и спекание частиц металла осуществляют на одном последующем этапе термообработки при температуре, когда частицы металла спекаются.
4. Способ по одному или более из предыдущих пунктов, отличающийся тем, что температура спекания частиц металла составляет 550-1250°C, предпочтительно, 550-850°C, более предпочтительно, 700-1200°C.
5. Способ по любому из пп. 1, 2, 3, отличающийся тем, что спекание частиц металла происходит в вакууме или в инертном газе.
6. Способ по любому из пп. 1, 2, 3, отличающийся тем, что частицы гидрида металла представляют собой гидриды металлов, выбранные из группы, состоящей из титана, сплава титана, или сплавов никеля, или молибдена, вольфрама, хрома, ниобия или их сплавов.
7. Способ по любому из пп. 1, 2, 3, отличающийся тем, что пористый проводящий порошковый слой содержит спеченные частицы металла, обладающие несферической, нерегулярной формой.
8. Способ по любому из пп. 1, 2, 3, отличающийся тем, что подложка представляет собой пористую керамическую подложку, предпочтительно, стекловолоконную подложку или подложку из алюмосиликатного волокна или подложку, содержащую алюмосиликатные волокна и стекловолокна.
9. Способ по п. 8, отличающийся тем, что поверхность пористой керамической подложки сглаживают перед осаждением осадка.
10. Способ по любому из пп. 1, 2, 3, отличающийся тем, что подложка изготовлена из стекла, не содержащего TCO, стекла, покрытого TCO, стекла или металла.
11. Способ по любому из пп. 1, 2, 3, отличающийся тем, что подложка представляет собой съемную подложку.
12. Способ по любому из пп. 1, 2, 3, 9, отличающийся тем, что пористый проводящий порошковый слой обладает удельным поверхностным сопротивлением слоя <1 Ом/квадрат.
13. Способ по любому из пп. 1, 2, 3, 9, отличающийся тем, что осаждение представляет собой осаждение трафаретной печатью.
14. Способ по любому из пп. 1, 2, 3, 9, отличающийся тем, что осадок содержит катализатор для формирования второго пористого проводящего порошкового слоя.
15. Способ по п. 14, отличающийся тем, что подложка представляет собой металл.
16. Способ для изготовления двусторонней подложки с нанесенной печатью, содержащей контакт к тыльной поверхности и противоэлектрод для солнечного элемента, сенсибилизированного красителем, отличающийся тем, что осаждение осадка для формирования пористого проводящего порошкового слоя в соответствии с п. 8, 9, 12 или 13 осуществляют на одной стороне пористой подложки, а второй пористый проводящий порошковый слой в соответствии с п. 14 формируют на другой стороне пористой подложки.
17. Солнечный элемент, сенсибилизированный красителем, содержащий пористый проводящий порошковый слой, отличающийся тем, что контакт к тыльной поверхности представляет собой пористый проводящий порошковый слой, содержащий спеченные частицы металла, обладающие несферической, нерегулярной формой.
18. Солнечный элемент, сенсибилизированный красителем, содержащий пористый проводящий порошковый слой, отличающийся тем, что противоэлектрод содержит второй пористый проводящий порошковый слой, содержащий спеченные частицы металла, или отдельный каталитический слой, находящийся в непосредственном контакте со вторым пористым проводящим порошковым слоем.
19. Солнечный элемент, сенсибилизированный красителем в соответствии с п. 17, отличающийся тем, что солнечный элемент, сенсибилизированный красителем, имеет контакт к тыльной поверхности, изготовленный из пористого проводящего порошкового слоя, и противоэлектрод, образованный вторым пористым проводящим порошковым слоем.
20. Солнечный элемент, сенсибилизированный красителем в соответствии с п. 18, отличающийся тем, что солнечный элемент, сенсибилизированный красителем, имеет контакт к тыльной поверхности, изготовленный из пористого проводящего порошкового слоя, и противоэлектрод, образованный вторым пористым проводящим порошковым слоем.
21. Солнечный элемент, сенсибилизированный красителем по любому из пп. 17, 18, 19, отличающийся тем, что пористый проводящий порошковый слой контакта к тыльной поверхности обладает удельным поверхностным сопротивлением слоя <1 Ом/квадрат.
22. Солнечный элемент, сенсибилизированный красителем в соответствии с п. 19, отличающийся тем, что контакт к тыльной поверхности изготовлен на одной стороне пористой подложки, а противоэлектрод изготавливают таким образом, чтобы он был сформирован на другой стороне пористой подложки.
2
23. Солнечный элемент, сенсибилизированный красителем по любому из пп. 17, 18, 19, 20, 22, отличающийся тем, что рабочий электрод содержит TiO, а контакт к тыльной поверхности и противоэлектрод содержат частицы титана.